ЧЕРНИЛА ДЛЯ ЦИФРОВОЙ ПЕЧАТИ НА КЕРАМИЧЕСКИХ МАТЕРИАЛАХ, СПОСОБ ЦИФРОВОЙ ПЕЧАТИ НА КЕРАМИЧЕСКИХ МАТЕРИАЛАХ С ПРИМЕНЕНИЕМ УКАЗАННЫХ ЧЕРНИЛ, И КЕРАМИЧЕСКИЕ МАТЕРИАЛЫ, ПОЛУЧЕННЫЕ С ПОМОЩЬЮ УКАЗАННОГО ПРОЦЕССА ПЕЧАТИ
INK FOR DIGITAL PRINTING ON CERAMIC MATERIALS, METHOD OF DIGITAL PRINTING ON CERAMIC MATERIALS USING SAID INK, AND CERAMIC MATERIALS PRODUCED USING SAID PRINTING PROCESS

Пример 5
Чернила на водной основе, имеющие состав указанный ниже, наносили с помощью цифрового струйного принтера, оборудованного головкой Fuji Dimatix Polaris PQ 512 на керамическую плитку, полученную пресс-формованием, керамической массы, имеющей следующий состав:
- 96,5 масс.% керамической смеси для керамогранита "WO3", поставляемой Coopertiva Ceramica d'mola, имеющей состав, указанный в примере 1;
- 0,5 масс.% диоксида титана;
50
2
2
- 3,0 масс.% силикагеля, имеющего размер частиц d=11 мкм b уд. поверхность S=260,6 м/г (Gr=91,86%; A=283,7 м/г).
Тестируемые окрашенные образцы обжигали в печи для керамики с 50 минутным циклом обжига (холод-холод) при максимальной температуре 1215°C. Значения L*a*b* измеряли на нешлифованном изделии.
Комплект чернил
3
- красящая композиция (A), включающая кобальта аспартат (6,0 масс.% Co) и воду. Аспартат кобальта был получен взаимодействием 27,11 г аспарагиновой кислоты с 9,3 г Co(OH) с содержанием Co 64,5 масс.% в присутствии воды как растворителя. Реакционную смесь выдерживали при 70°C до осветления, затем охлаждали и добавляли аммиак до pH 5,0. Затем объем смеси доводили до 100 г водой. Аспартат кобальта относится к группе радикалов (iv) пункта 4 формулы изобретения;
3
2
- красящая композиция (B), включающая метилглициндиацетат железа (5,0 масс.% Fe) и воду. Метилглициндиацетат железа был получен взаимодействием 24,3 г трехнатриевой соли метилглициндиуксусной кислоты (Трилон М от BASF) с 24,2 г FeCl·6HO (содержание Fe 20,7 масс.%) в присутствии воды как растворителя. Через час величина pH реакционной смеси повышали до 7,5 добавлением аммиака и затем объем смеси доводили до 100 г водой. Метилглициндиацетат железа относится к группе (iiib) пункта 4 формулы изобретения;
3
2
- красящая композиция (C), включающая метилглициндиацетат хрома (1,55 масс.% хрома), тартрат сурьмы (11,04 масс.% Sb) и воду. Композиция (C) была получена смешиванием соответствующих количеств водных композиций тартрата сурьмы и метилглициндиацетата хрома. Указанная композиция метилглициндиацетата хрома была получена взаимодействием 26,1 г трехнатриевой соли метилглициндиуксусной кислоты (Трилон M от BASF) с 26,2 г CrCl·6HO (содержание Cr 19,1 масс.%) в присутствии воды. Осадок был растворен добавлением нескольких грамм жидкого аммиака и реакционную смесь выдерживали при 75°C в течение 60 мин. Реакционную смесь охлаждали, величину pH повышали до 7,5 добавлением жидкого аммиака и затем объем смеси доводили до 100 г водой. Метилглициндиацетат хрома относится к группе (iiib) пункта 4 формулы изобретения;
- красящая композиция (D), включающая аспартат кобальта (2,46 масс.% Co), диэтилентриаминопентаацетат железа (3,54 масс.% Fe) и воду. Красящая композиция была получена путем смешивания водных композиций содержащих аспартат кобальта, полученный как раскрыто для композиции (A) с соответствующим количеством водного раствора диэтилентриаминопентаацетата железа (Ferrochelato Ellesei от Demetra) с содержанием железа 6,0 масс.%. Ион диэтилентриаминопентаацетата железа относится к группе (iiib) пункта 4 формулы изобретения.
Результаты анализа полученного цвета приведены в таблице 5.
Таблица 5
L*
a*
b*
Описание цвета
(A)
54,4
-2,9
-15,2
Темно-синий
(B)
61,7
13,6
19,4
Красно-коричневый
©
70,8
6,1
33,1
Темно-желтый
(D)
49,2
0,2
6,2
Темно-серый
Неокрашенное тело
83,8
0,0
9,1